(57)【要約】【課題】消臭性だけでなく、基体に付着した細菌を殺したりウイルスを不活化する機能を兼ね備える殺菌・抗ウイルス性部材を提供する。【解決手段】基体と、少なくとも前記基体の一部に導入された消臭性を有する塩基性官能基と、該塩基性官能基にイオン結合により固定された殺菌・抗ウイルス性を有する金属錯体と、を有することを特徴とする殺菌・抗ウイルス性部材。また、前記消臭性を有する塩基性官能基がアミノ基からなる酸性ガス吸着能を有する官能基であることを特徴とする殺菌・抗ウイルス性部材。また、前記消臭性を有する塩基性官能基が放射線グラフト重合法にて導入されることを特徴とする殺菌・抗ウイルス性部材。【選択図】なし【特許請求の範囲】
【請求項１】
基体と、
少なくとも前記基体の一部に導入された消臭性を有する塩基性官能基と、
該塩基性官能基にイオン結合により固定された殺菌・抗ウイルス性を有する金属錯体と、
を有することを特徴とする殺菌・抗ウイルス性部材。
【請求項２】
前記消臭性を有する塩基性官能基がアミノ基からなる酸性ガス吸着能を有する官能基であることを特徴とする請求項１に記載の殺菌・抗ウイルス性部材。
【請求項３】
前記消臭性を有する塩基性官能基が放射線グラフト重合法にて導入されることを特徴とする請求項１または２に記載の殺菌・抗ウイルス性部材。
【請求項４】
前記金属錯体に含まれる金属イオンが金、白金から少なくとも１種選択されることを特徴とする請求項１から３のいずれかに記載の殺菌・抗ウイルス性部材。
【請求項５】
前記基体に導入された消臭性を有する酸性官能基をさらに有することを特徴とする請求項１から４のいずれかに記載の殺菌・抗ウイルス性部材。
【請求項６】
前記消臭性を有する酸性官能基が、スルホン酸基、リン酸基、カルボキシル基から少なくとも１種選択される塩基性ガス吸着能を有する官能基であることを特徴とする請求項５に記載の殺菌・抗ウイルス性部材。
【請求項７】
前記基体の一部にさらに酸性ガス吸着特性を有する無機微粒子および／または塩基性ガス吸着特性を有する無機微粒子を含有することを特徴とする請求項１から６のいずれかに記載の殺菌・抗ウイルス性部材。
【請求項８】
前記基体が繊維構造体であることを特徴とする請求項１から７のいずれかに記載の殺菌・抗ウイルス性部材。
【請求項９】
前記基体が樹脂成形体であることを特徴とする請求項１から７のいずれかに記載の殺菌・抗ウイルス性部材。
【請求項１０】
前記基体がフィルムまたはシートであることを特徴とする請求項１から７のいずれかに記載の殺菌・抗ウイルス性部材。
【請求項１１】
請求項１から１０に記載の殺菌・抗ウイルス性部材を用いたマスク。
【請求項１２】
請求項１から１０に記載の殺菌・抗ウイルス性部材を用いたフィルタ。
【発明の詳細な説明】
【技術分野】
【０００１】
本発明は酸性ガスに対する消臭性を有する官能基を基材表面に導入し、さらに該官能基に、殺菌性、抗ウイルス性を有する金属錯体をイオン結合させた殺菌・抗ウイルス性部材に関するものである。
【背景技術】
【０００２】
国民の生活水準の向上に伴い、健康および衛生に関する意識も高まっており、衣食住の各分野において、消臭加工を施した製品や技術が実用化されている。
【０００３】
一方で、近年、ＳＡＲＳ（重症急性呼吸器症候群）やノロウイルス、鳥インフルエンザなどウイルス感染による死者が報告されている。さらに病院、介護老人ホームなどの施設内におけるノロウイルスやインフルエンザの感染症、またＭＲＳＡなどの薬剤耐性菌による院内感染などが流行し、それに対する早急な対処策が求められている。これらの背景から、ウイルスや細菌に対する高い不活化機能を有する部材の開発が望まれている。
【０００４】
このような事態に対応するために、消臭性に関しては、繊維表面に放射線グラフト重合によりイオン交換基を導入することにより酸性、塩基性ガス成分を吸着除去できるガス除去材料（特許文献１）などが開発されている。また、殺菌性を有する材料としてはヨウ素吸着サイトとしての第四級アンモニウム基とヨウ素徐放サイトとしてのＮ−アルキルアミド基を放射線グラフト重合にて基材に導入し、さらにヨウ素を固定することでヨウ素の徐放性を制御した殺菌材料なども開発されている（特許文献２）。
【先行技術文献】
【特許文献】
【０００５】
【特許文献１】特開２００５−２１１６９８号公報
【特許文献２】特開２００８−３０７２５３号公報
【発明の概要】
【発明が解決しようとする課題】
【０００６】
しかし特許文献１のように、官能基のみを固定した部材では、ガス除去効果はあるものの、ウイルスや細菌に対する不活化能がない。従って、捕集されたウイルスや細菌が、再度、使用環境内に排出される恐れがあり、院内感染など感染範囲の拡大につながってしまう可能性がある。また特許文献２のように、殺菌性を付与するためにヨウ素などを固定した場合、部材が黄色く着色してしまったり、ウイルスに対する不活化効果がない、などの問題があった。
【０００７】
そこで本発明は、上記課題を解決するために、様々なガスに対する消臭性と、付着した細菌の殺菌機能やウイルスの不活化機能とを兼ね備えた殺菌・抗ウイルス性部材を提供することを目的とする。
【課題を解決するための手段】
【０００８】
すなわち第１の発明は、基体と、少なくとも前記基体の一部に導入された消臭性を有する塩基性官能基と、該塩基性官能基にイオン結合により固定された殺菌・抗ウイルス性を有する金属錯体と、を有することを特徴とする殺菌・抗ウイルス性部材である。
【０００９】
また第２の発明は、上記第１の発明において、前記消臭性を有する塩基性官能基がアミノ基からなる酸性ガス吸着能を有する官能基であることを特徴とする殺菌・抗ウイルス性部材である。
【００１０】
さらにまた第３の発明は、上記第１または第２の発明のいずれかにおいて、前記消臭性を有する塩基性官能基が放射線グラフト重合法にて導入されることを特徴とする殺菌・抗ウイルス性部材である。
【００１１】
さらにまた第４の発明は、上記第１から第３のいずれかの発明において、前記金属錯体に含まれる金属イオンが金、白金から少なくとも１種選択されることを特徴とする殺菌・抗ウイルス性部材である。
【００１２】
さらにまた第５の発明は、上記第１から第４のいずれかの発明において、前記基体に導入された消臭性を有する酸性官能基をさらに有することを特徴とする殺菌・抗ウイルス性部材である。
【００１３】
さらにまた第６の発明は、上記第１から第５のいずれかの発明において、前記消臭性を有する酸性官能基が、スルホン酸基、リン酸基、カルボキシル基から少なくとも１種選択される塩基性ガス吸着能を有する官能基であることを特徴とする殺菌・抗ウイルス性部材である。
【００１４】
さらにまた第７の発明は、上記第１から第６のいずれかの発明において、前記基体の一部にさらに酸性ガス吸着特性を有する無機微粒子および／または塩基性ガス吸着特性を有する無機微粒子を含有することを特徴とする殺菌・抗ウイルス性部材である。
【００１５】
さらにまた第８の発明は、上記第１から第７のいずれかの発明において、前記基体が繊維構造体であることを特徴とする殺菌・抗ウイルス性部材である。
【００１６】
さらにまた第９の発明は、上記第１から第７のいずれかの発明において、前記基体が樹脂成形体であることを特徴とする殺菌・抗ウイルス性部材である。
【００１７】
さらにまた第１０の発明は、上記第１から第７のいずれかの発明において、前記基体がフィルムまたはシートであることを特徴とする殺菌・抗ウイルス性部材である。
【００１８】
さらにまた第１１の発明は、上記第１から第１０のいずれかに記載の殺菌・抗ウイルス性部材を用いたマスクである。
【００１９】
さらにまた第１２の発明は、上記第１から第１０のいずれかに記載の殺菌・抗ウイルス性部材を用いたフィルタである。
【発明の効果】
【００２０】
本発明によれば、消臭性だけでなく、基体に付着した細菌を殺したりウイルスを不活化する機能を兼ね備える殺菌・抗ウイルス性部材を提供することができる。
【発明を実施するための形態】
【００２１】
以下、本発明の実施形態について詳述する。本発明の抗ウイルス性部材は、基体と、基体の少なくとも一部に導入された消臭性を有する塩基性官能基と、該消臭性を有する塩基性官能基にイオン結合にて固定された金属錯体から構成されており、基体に付着した細菌やウイルスを不活化すると共に、消臭性も兼ね備えた抗ウイルス性部材である。
【００２２】
本実施形態の殺菌・抗ウイルス性部材の基体は、殺菌性と抗ウイルス性と消臭性を付与する基材である。当該基体に用いられる材料としては、特に限定されないが、後述のように放射線グラフト重合法によって塩基性官能基を導入する場合には表面の少なくとも一部がポリマーであることが好ましい。アルミニウムやステンレスなどの金属材料や、ガラスおよびセラミックなどの無機材料の場合、その表面に塗膜などによりポリマー層が形成されていれば利用できる。ポリマーの例としては、ポリエチレン、ポリプロピレン、ポリスチレン、ポリカーボネート、ポリエステル、ポリアミド、ポリアセタール、ポリ塩化ビニル、ポリ塩化ビニリデン、ポリフッ化ビニリデン、ポリアクリル酸、ポリメチルメタアクリレート、ポリウレタン、ＡＢＳ、ＳＢＣ、ラテックスなどが挙げられる。
【００２３】
本実施形態の殺菌・抗ウイルス性部材に用いられる基体の形状、形態は特に限定されず、織物、編物、不織布、シート、フィルムなどのシート状のものに加え、成形体などの樹脂製品なども使用可能である。したがって、本実施形態の殺菌・抗ウイルス性部材を用いて、マスク、キャップ（帽子）、シューズカバー、カーテン、ブラインド、エアコン用フィルタ、空気清浄機用フィルタ、掃除機用フィルタ、換気扇用フィルタ、車両用空調フィルタ、空調用フィルタ、人工呼吸器用フィルタ、チューブ、人工鼻、医療用ドレープ（医療用覆布、医療用シート）、使い捨て手袋、医療用手袋、創傷部被覆用部材、インサイズドレープ、サージカルテープ、ガーゼ、壁紙、衣類、寝具、網戸用ネット、鶏舎用ネット、蚊屋などのネット類、などを構成することができる。
【００２４】
さらに、本実施形態の殺菌・抗ウイルス性部材の表面には、他の部材、例えばフィルムやシートが積層されるようにしてもよい。例えば、防水性を有するフィルムやシートを積層することで殺菌・抗ウイルス性部材に防水性を付与することができる。当該防水性を備えるシート状の殺菌・抗ウイルス性部材を用いて、該シートを例えば縫い合わせたり接着したりすることにより、ウイルスや血液が透過するのを防止できる高性能防護服や医療用手袋、また病院や介護用のシーツなどを構成することができる。
【００２５】
積層するフィルムやシートとしては、使用者が快適に過ごせるように、水を遮蔽し、空気(湿気)を透過させる透湿性を備えたものが好適に用いられる。具体的には、一般に市販されているものを使用目的に合わせて選定し使用すればよい。
【００２６】
さらにまた、本実施形態の殺菌・抗ウイルス性部材の少なくとも一方の主面に接着剤などを積層し、使用者が任意にマスクや壁や床に簡単に接着できるようにすることもできる。具体的には、手持ちのマスクの表面に本発明の殺菌・抗ウイルス性部材を貼付けることで、ウイルス不活化マスクにすることができる。
【００２７】
また、本実施形態の殺菌・抗ウイルス性部材に係る基体は、通気性を有する構造体に係らず、空気を透過させない、言い換えれば遮気性を備えていてもよい。具体的には基体を、ポリエステル、ポリエチレン、ポリプロピレン、ポリアミド、ポリ塩化ビニル、ポリフッ化ビニリデン、ポリビニルアルコール、ポリ酢酸ビニル、ポリイミド、ポリアミドイミド、ポリテトラフルオロエチレン、四フッ化エチレン−エチレン共重合体などの樹脂、ポリカーボネート樹脂シート・フィルム、塩化ビニルシート、フッ素樹脂シート、ポリエチレンシート、シリコーン樹脂シート、ナイロンシート、ＡＢＳシート、ウレタンシートなどの高分子からなるシート、に構成してもよい。また、基体の表面は、塗装や印刷などが施されてあっても良い。
【００２８】
本発明の殺菌・抗ウイルス性部材が保持された遮気性を有する基体は、例えば、壁紙やシャワーカーテン、ブラインド、デスクマット、食品用保存袋、食品用ラップフィルム、キーボードカバー、タッチパネル、タッチパネルカバー、医療用ドレープ、インサイズドレープ、病院内などのビル用内装材、電車や自動車などの内装材、車両用シート、椅子やソファーのカバー、ウイルスを扱う設備、ドアや床板の防汚シート、人工呼吸器用マスク、人工呼吸器用部品など、様々な分野に利用できる。
【００２９】
次に、本実施形態の殺菌・抗ウイルス性部材が有する消臭性を有する塩基性官能基について説明する。殺菌・抗ウイルス性部材は、基体の少なくとも一部に消臭性を有する塩基性官能基を備える。基体の少なくとも一部は、ガスに接触可能な部分であればよく、基体の表面でもよいし、基体の内部でもよい。消臭性を有する塩基性官能基は、主に酸性ガスと反応して酸性ガスを吸着し、酸性ガスの消臭を行う。消臭性を有する塩基性官能基としてはアミノ基などが挙げられる。
【００３０】
前記消臭性を有する塩基性官能基は、後述の放射線グラフト重合法を用いて基体に導入されるのが好ましい。放射線グラフト重合法とは、基材のポリマー部分に放射線を照射するなどしてラジカルを形成させ、この発生したラジカル部分にビニルモノマーなどの重合性単量体をグラフト反応させた後、目的の官能基を含む物質（本実施形態の場合、遊離型酸性官能基を含む物質）と接触させ、固定するというものである。当該方法は、様々な形状の高分子に多くの機能性官能基を導入することができるので、分離機能性材などで使われている手法である。
【００３１】
基体にラジカルを生成させる方法としては、窒素、アルゴン、ヘリウムガスなどの不活性ガス中で、基体へ、α線や、β線や、γ線や、電子線等の放射線を照射する方法（放射線照射法）や、紫外線を照射する方法（紫外線（ＵＶ）法）、または、コロナ放電を照射する方法（コロナ放電法）や、グロー放電により発生するプラズマを照射する方法（プラズマ法）、あるいは、これらを組み合わせた方法などを挙げることができる。
【００３２】
また、基体にラジカルを生成させる別の方法として、基体をイソプロピルアルコール（ＩＰＡ）などのアルコール類に含浸させた状態で、α線や、β線や、γ線や、電子線や、紫外線を基体へ照射する方法、または、コロナ放電を照射する方法や、グロー放電により発生するプラズマを照射する方法を用いても良い。
【００３３】
また、ＵＶ法の光開始剤としてはベンゾフェノン、アントラキノンなどがある。光開始剤が吸収した光のエネルギーが、ポリマーへ移動してラジカルを作る場合と、光開始剤ラジカルがポリマーの水素を引き抜いて、ポリマーにラジカルを作る場合とがある。プラズマ法では、プラズマ中の電子がポリマーにラジカルをつくる場合と、ラジカルを酸素と反応させて過酸化ラジカルとする方法とがある。ＵＶ法とプラズマ法とコロナ放電法の特徴は基体の表面近傍のみにラジカル発生が制限される点である。
【００３４】
基体にラジカルを生成させる方法には、上述した放射線照射法や紫外線法（ＵＶ法）やコロナ放電法、プラズマ法などに加えて化学開始剤法がある。化学開始剤法には、連鎖移動法、乳化重合法、セリウム塩法などがある。連鎖移動法では、過酸化ベンゾイルのような過酸化物やアゾイソブチロニトリル（ＡＩＢＮ）などが化学開始剤として使用されている。
【００３５】
本発明の殺菌・抗ウイルス性部材においては、目的、用途に応じて、ラジカル生成方法として、放射線照射法、ＵＶ法、プラズマ法、及び、コロナ放電法を適宜選択すれば良いが、エネルギー量の高いα線や、β線や、γ線や、電子線を照射する放射線照射法が好適に用いられる。該放射線照射法には、同時照射法と前照射法がある。同時照射法はポリマーと反応物質の共存下で照射する方法で、前照射法は捕捉ラジカル法ともいわれ、放射線を照射して、ラジカルが生成した後から反応物質と接触させる方法である。放射線照射法の特徴としては、あらゆる形状のポリマーに活用できる点、ポリマー内部までラジカルを生成させることができる点、開始剤等の残存がない点、大量生産できる点等が挙げられる。
【００３６】
上述のラジカル生成方法により生成されるラジカルについてはポリエチレンでは多くの報告があり、放射線照射によってアルキル、アリル、ポリエニル、過酸化ラジカルが生成する。ラジカルは結晶部と非晶部に生成するが、分子鎖の運動が激しい非晶部では、ただちに再結合等の反応で消滅する。観察されるのは結晶部内のラジカルである。アルキルラジカルは反応性がきわめて高く、水素を引き抜きながら結晶部を移動し、非晶部で再結合（橋かけ）や酸化反応、グラフト反応で消費される。
【００３７】
本実施形態において、基体への放射線照射直後、例えば１〜２分以内に、消臭性を有する塩基性官能基を導入するような場合には、放射線を照射する際の温度および、照射後に基体を保存する温度については特に制限はない。しかし、ラジカルを生成した後、時間をおいて消臭性を有する塩基性官能基を導入する場合などにはラジカルを保存するために、照射も保存も低温で行うことが望ましい。−５℃程度に低温保存すれば、照射２０日経過後でも支障なくポリマーラジカルを用いた反応が可能である。
【００３８】
本実施形態の殺菌・抗ウイルス性部材の基体にラジカルを生成させる際に放射線を照射する方法を用いる場合において、放射線の照射線量は、消臭性を有する塩基性官能基を導入させるのに十分なラジカルの生成量が得られ、不必要な架橋や部分的な分解が起こらない経済的な照射線量であれば特に制限はない。ラジカルが均一に生成し、本実施形態の殺菌・抗ウイルス性部材を構成する基体の剛性や耐薬品性に及ぼす影響も少ないことから、放射線の照射線量は１ｋＧｙ〜１０００ｋＧｙの範囲にあることが好ましく、５ｋＧｙ〜５００ｋＧｙの範囲にあることがより好ましく、１０ｋＧｙ〜３００ｋＧｙの範囲にあることが特に好ましい。
【００３９】
上述のように、基体表面に放射線を照射してラジカルを発生させた後、ビニルモノマーなどのモノマー（重合性単量体）を接触させ、基体表面にモノマーを重合体（グラフト鎖）として導入するか、基体表面を、ビニルモノマーなどのモノマー（重合性単量体）と接触させた状態で放射線を照射してラジカルを発生させ、基体表面にモノマーを重合体（グラフト鎖）として導入する。そして、導入されたグラフト鎖と消臭性を有する塩基性官能基を含む物質を接触させることで、消臭性を有する塩基性官能基がグラフト鎖を構成する各モノマーに導入される。その結果、消臭性を有する塩基性官能基が、基体表面に導入されることとなる。
【００４０】
この場合、グラフト重合に用いられるモノマーとしては、アクリロニトリル、アクロレイン、ビニルピリジン、スチレン、クロロメチルスチレン、メタクリル酸グリシジルなどが挙げられる。また、グラフト鎖に消臭性を有する塩基性官能基であるアミノ基を導入する化合物としては、ジエチルアミン、ジエタノールアミンなどが挙げられる。例えば、メタクリル酸グリシジルを放射線グラフトによって基体となる繊維構造体（たとえば不織布基材）に導入し、メタクリル酸グリシジルを介して、ジエタノールアミンなどによって３級アミノ基などの酸性ガス消臭性を有する塩基性官能基を導入することもできる。
【００４１】
さらに本実施形態の殺菌・抗ウイルス性部材の基体には、殺菌効果と抗ウイルス効果を有する成分として、消臭性を有する塩基性官能基を介して金属錯体が固定されている。金属錯体は塩基性官能基とイオン結合により結合する。本実施形態の殺菌・抗ウイルス性部材に付着した細菌やウイルスは該金属錯体の作用により不活化される。金属錯体は、たとえば、塩化金酸、塩化白金酸である。金属錯体に含まれる金属イオンは、金や白金が好ましい。
【００４２】
本実施形態の殺菌・抗ウイルス性部材では、消臭性を有する塩基性官能基（カチオン）に金属イオン（カチオン）を固定する事が難しかった点を、塩化金酸、塩化白金酸のようなアニオン性の金属錯体を用いる事で解決した点に特徴がある。つまり、殺菌効果と抗ウイルス効果を有する成分として、金属錯体を、塩基性官能基と金属錯イオンとのイオン交換反応により、消臭性を有する塩基性官能基を介して基体に固定することができる。さらに、基体の表面に消臭性を有する塩基性官能基が導入されているため、金属錯体が結合せずに残っている塩基性官能基は、酢酸などの酸性の悪臭成分を該官能基に吸着し消臭する。このように基体に導入された消臭性を有する塩基性官能基の一部に金属錯体が固定されることにより、当該殺菌・抗ウイルス性部材は、消臭機能とウイルス及び／又は細菌の不活化機能との両方を兼ね備えることができる。
【００４３】
金属錯体の基体への導入方法は、上述の方法にて基体表面に消臭性を有する塩基性官能基が導入されているので、目的の金属イオンを含む金属錯体水溶液と基体とを接触させるだけ（つまり、イオン交換による方法）でよい。具体的には、塩基性官能基と結合させる目的の金属錯イオンが含まれる量（金属錯体溶液における金属錯イオンの濃度）を調整することで、消臭性を有する塩基性官能基と結合する金属錯体の量を自由に制御することができる。従って、基体に導入する塩基性官能基の量と金属錯体溶液に含まれる金属錯イオンの濃度などのバランスによって、導入される塩基性官能基と、その塩基性官能基に対して固定される金属錯体の量のバランスを自由に制御でき、用途に応じたレベルの消臭性と殺菌抗ウイルス性を備えた殺菌・抗ウイルス性部材を提供できる。
【００４４】
一方、金属イオンを基体に固定する他の方法としては、ゼオライトや活性炭などの無機多孔質体に金属イオンを吸着担持させ、それから基体に固定することで、消臭性と殺菌抗ウイルス性を発揮させる方法がある。また、フタロシアニンなどの金属錯体を基体に塗布し、消臭性を付与する方法も開発されている。しかし、無機多孔質を用いる場合は基体からの脱離が問題となる。フタロシアニンを用いる場合は、それ自身が顔料のため、着色などの問題や、本実施形態のようにイオン交換により結合する場合と比較すると消臭スピードが遅いなどの問題が生じる。また抗ウイルス効果もないため、消臭と殺菌・抗ウイルス効果の両方の機能を付与したい場合は別の機能性材料を併用する必要がある。さらに、上述のような無機多孔質を用いる方法やフタロシアニンを用いる方法では、消臭性と殺菌・抗ウイルス性のバランスを用途に応じて制御するのが難しい。
【００４５】
しかし本実施形態のように消臭性官能基を繊維構造体などの基体に導入し、さらに導入された消臭性官能基の一部に金属イオンを結合した構造とすることによって、消臭性と殺菌・抗ウイルス性の両方を効率良く達成することができるという効果が得られる。さらに、上述のように、基体に導入された消臭性官能基と金属イオンとを接触させるだけで金属イオンを基体に結合できるので、接触させる金属イオンの濃度を調整することで消臭性と殺菌・抗ウイルス性のバランスを簡単に制御できるので、用途に応じた設計も容易である。
【００４６】
本実施形態の殺菌・抗ウイルス性部材において不活性化できるウイルスについては特に限定されず、ゲノムの種類や、エンベロープの有無等に係ることなく、様々なウイルスを不活化することができる。例えば、ライノウイルス・ポリオウイルス・口蹄疫ウイルス・ロタウイルス・ノロウイルス・エンテロウイルス・ヘパトウイルス・アストロウイルス・サポウイルス・Ｅ型肝炎ウイルス・Ａ型、Ｂ型、Ｃ型インフルエンザウイルス・パラインフルエンザウイルス・ムンプスウイルス（おたふくかぜ）・麻疹ウイルス・ヒトメタニューモウイルス・RSウイルス・ニパウイルス・ヘンドラウイルス・黄熱ウイルス・デングウイルス・日本脳炎ウイルス・ウエストナイルウイルス・Ｂ型、Ｃ型肝炎ウイルス・東部および西部馬脳炎ウイルス・オニョンニョンウイルス・風疹ウイルス・ラッサウイルス・フニンウイルス・マチュポウイルス・グアナリトウイルス・サビアウイルス・クリミアコンゴ出血熱ウイルス・スナバエ熱・ハンタウイルス・シンノンブレウイルス・狂犬病ウイルス・エボラウイルス・マーブルグウイルス・コウモリリッサウイルス・ヒトＴ細胞白血病ウイルス・ヒト免疫不全ウイルス・ヒトコロナウイルス・ＳＡＲＳコロナウイルス・ヒトポルボウイルス・ポリオーマウイルス・ヒトパピローマウイルス・アデノウイルス・ヘルペスウイルス・水痘帯状発疹ウイルス・ＥＢウイルス・サイトメガロウイルス・天然痘ウイルス・サル痘ウイルス・牛痘ウイルス・モラシポックスウイルス・パラポックスウイルスなどを挙げることができる。
【００４７】
また実施形態の殺菌・抗ウイルス性部材において不活化できる細菌については、グラム陽性、陰性に関わらず殺菌することができる。例えば、大腸菌、黄色ぶどう球菌、表皮ぶどう球菌、緑膿菌、肺炎桿菌などが挙げられる。
【００４８】
（他の実施形態１）
殺菌・抗ウイルス性部材の実施形態としては、上述の酸性ガス消臭性以外にも、例えば、塩基性ガスの消臭性を付与したい場合などに、さらに塩基性ガスを吸着する酸性官能基（酸性の消臭性官能基）を基体に導入してもよい。
【００４９】
該塩基性ガスを吸着する酸性官能基としては、スルホン酸基、リン酸基、カルボキシル基などが挙げられ、これらの酸性官能基は上述の放射線グラフト重合法の他に、導入したい消臭性官能基を含む物質を基材と接触させる方法が挙げられる。例えばスルホン酸基を導入する場合、基体を、無水硫酸、濃硫酸、クロロスルホン酸、発煙硫酸、三酸化硫黄、スルファミン酸、亜硫酸ナトリウム、亜硫酸水素ナトリウムまたはこれらを組み合わせたものに接触させる方法などがある。中でも発煙硫酸、亜硫酸ナトリウムなどが好適に用いられる。接触させる方法については、水溶液については、浸漬や塗布など公知の方法が用いられるが、無水硫酸など気化しやすいものについては、気化したガスと基体を接触させる方法を用いることもできる。酸性官能基を導入する際は、基体の酸性官能基を導入したい部分に対してグラフト重合を行ったり導入する物質との接触処理を行ったりすることで、基体の任意の位置に酸性官能基を導入できる。
【００５０】
なお、本実施形態の抗ウイルス性部材の基体と、消臭性を有する酸性官能基を含む物質を接触させる前に、つまり、消臭性を有する酸性官能基導入処理の前処理として、α、γ、β線などの放射線や、電子線、紫外線、コロナ放電、プラズマ照射などにより、基材表面のポリマー部にラジカルを発生させてもよい。ラジカルを発生させることにより、消臭性を有する酸性官能基とラジカルが化学結合し、消臭性を有する酸性官能基が導入し難い樹脂の劣化を抑制しつつ容易に消臭性を有する酸性官能基が導入でき、且つ、より強固に消臭性を有する酸性官能基を固定できたり、消臭性を有する酸性官能基を導入したい部分にのみ、導入できるようになるなどのメリットがある。
【００５１】
また、消臭性官能基を繊維構造体に導入する別の方法として、例えば、消臭性官能基を有するモノマーとして、アクリル酸、メタクリル酸、スチレンスルホン酸ナトリウム、メタリルスルホン酸ナトリウム、アリルスルホン酸ナトリウム、ビニルベンジルトリメチルアンモニウムクロライドなどを用いて放射線グラフト重合を行うことにより、繊維構造体に直接、消臭性官能基を導入することもできる。
【００５２】
さらに該消臭性を有する酸性官能基には、殺菌・抗ウイルス性を有する金属イオンが固定されていてもよい。具体的な殺菌効果や抗ウイルス性効果を有する金属イオンとしては、Ａｇ、Ｚｎ、Ｃｕ、Ｃｏ、Ｎｉ、Ａｌ、Ｐｔ、Ａｕ、Ｐｄ、Ｓｎなどが挙げられ、それぞれの目的に応じて１種あるいは２種以上を組合せて用いる事ができる。特にＺｎを用いると、フィルタの変色などが抑えられるため好ましい。また、これら金属イオンは消臭性を有する酸性官能基の持つイオン交換能にて容易に公知の方法にて固定できる。
【００５３】
（他の実施形態２）
殺菌・抗ウイルス性部材のさらに別の実施形態としては、さらに、塩基性ガスを吸着する無機微粒子および／または酸性ガスを吸着する無機微粒子を含んでもよい。この無機微粒子が基体に固定されることで、さらに消臭効果を向上させることができる。たとえば、上述の消臭性官能基（塩基性官能基あるいは酸性官能基）が導入し難い材質を用いる場合などでも、必要な消臭性能を有する無機微粒子を固定することで、消臭性を補完でき、殺菌・抗ウイルス性部材全体で十分な消臭性能を確保できる。
【００５４】
具体的に、塩基性ガスを吸着する無機微粒子として、シリカが挙げられ、酸性ガスを吸着する無機微粒子として、酸化チタン、酸化ジルコニウム、酸化アルミニウム、酸化マグネシウムなどが挙げられる。また上述のように、無機微粒子の表面に塩基性ガスや酸性ガスの吸着能を有する官能基を固定して、塩基性ガスや酸性ガスの吸着能が付与された無機微粒子も使用できる。官能基を有する場合は無機微粒子自体、ガス吸着能を有していなくても有していてもよい。本実施形態の殺菌・抗ウイルス性部材における酸性ガス／塩基性ガス吸着特性を有する無機微粒子とは、このような無機微粒子の表面に酸性ガスや塩基性ガスを吸着する官能基を導入したものも含む概念である。
【００５５】
上記、説明した本実施形態の無機微粒子は上述の基体に導入する塩基性官能基あるいは酸性官能基である消臭性官能基を基体に導入する前に固定してもよいし、消臭性官能基を基体に導入した後に導入してもよいが、固定するためのバインダーなどで消臭性官能基が覆われてしまうなどの場合は、消臭性官能基を導入する前に固定するのが好ましい。
【００５６】
本実施形態の殺菌・抗ウイルス性部材に用いられる基体に用いる塩基性ガスや酸性ガスを吸着する無機微粒子は公知のバインダーを用いて固定することができるが、ガスとの接触効率などを考慮すると、少量でも強固に基体と固定できる不飽和結合部を有するシランモノマーを用いた放射線グラフト重合による固定方法が最も好適である。これらの不飽和結合部を有するシランモノマーは、該シランモノマーが有するシラノール基と無機微粒子表面を還流などの方法により無機微粒子の表面に脱水縮合反応により化学結合（共有結合）を形成して結合させることができ、さらに、該シランモノマーが有する不飽和結合部や反応性官能基とが、グラフト重合により化学結合（共有結合）することにより基体上に固定される。
【００５７】
不飽和結合部を有するシランモノマーとしては、ビニル基、エポキシ基、スチリル基、メタクリロ基、アクリロキシ基、イソシアネート基、チオール基などの不飽和結合部や反応性官能基を有するものが挙げられる。具体的には、ビニルトリメトキシシラン、ビニルトリエトキシシラン、ビニルトリアセトキシシラン、Ｎ−β−（Ｎ−ビニルベンジルアミノエチル）−γ−アミノプロピルトリメトキシシランや、Ｎ−（ビニルベンジル）−２−アミノエチル−３−アミノプロピルトリメトキシシランの塩酸塩、２−（３、４エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン、３−イソシアネートプロピルトリエトキシシラン、Ｓｉ（ＯＲ１）4（式中、Ｒ１は炭素数１〜４のアルキル基を示す）で示されるアルコキシシラン化合物、例えば、テトラメトキシシラン、テトラエトキシシランや、Ｒ２XＳｉ（ＯＲ３）n（式中、Ｒ２は炭素数１〜６の炭化水素基、Ｒ３は炭素数１〜４のアルキル基、Ｘは（4−ｎ）であり、ｎは１〜３の整数を示す）で示されるアルコキシシラン化合物、例えば、メチルトリメトキシシラン、メチルトリエトキシシラン、ジメチルジエトキシシラン、フェニルトリエトキシシラン、ヘキシルトリメトキシシランや、ヘキサメチルジシラザンなどが挙げられる。
【００５８】
塩基性ガスや酸性ガスを吸着する無機微粒子は、基体の表面に固定するだけではなく、内部に固定されてもよい。たとえば、基体として不織布を用いる場合、不織布の製造工程中に無機微粒子を噴霧することで、糸と共に交絡させて固定されていてもよい。このような塩基性ガスや酸性ガスを吸着する無機微粒子を内部に固定した不織布を用いることで、不織布の表面部分に無機微粒子を固定しなくてもよいため、消臭性官能基を導入する面積を不織布の表面部分においてより多く確保できるため好ましい。
【００５９】
以上のいくつかの実施形態の殺菌・抗ウイルス性部材は、単層で用いるほか、目的にあわせて複数（２層以上）の積層体として用いる事もできる。
【００６０】
本実施形態の殺菌・抗ウイルス性部材を単層で用いる場合、部材表面に酸性ガスを吸着する塩基性の消臭性官能基と塩基性ガスを吸着する酸性の消臭性官能基との両方を導入してもよい。酸性ガスと塩基性ガスの両方を消臭できるように塩基性と酸性の両方の消臭性官能基を導入すれば、フィルタが単層であっても両方のガスについて消臭できる。当該両方の消臭性官能基を導入する場合には、たとえばフィルタの片面側に酸性ガスを吸着する塩基性の消臭性官能基を導入し、もう片面側に塩基性ガスを吸着する酸性の消臭性官能基を導入することができる。あるいは表面や裏面の一部の領域又は複数の領域に対して、それぞれの消臭性官能基を導入することもできる。例えば線状、海島状、ストライプ状などの非連続な状態で塩基性と酸性の消臭性官能基をそれぞれ導入すればよい。
【００６１】
上述のように酸性ガス・塩基性ガスの両方の消臭性官能基を導入する場合には、殺菌・抗ウイルス性を有する金属イオンまたは金属錯体は、酸性ガスを吸着する官能基と塩基性ガスを吸着する官能基との両方の消臭性官能基に固定されてよい。また、塩基性ガスをより多く消臭したい場合は、酸性官能基をより多く残すために塩基性の消臭性官能基に金属錯体を固定してもよい。酸性ガスをより多く消臭したい場合は、塩基性官能基をより多く残すために酸性の消臭性官能基に金属イオンを固定してもよい。必要な消臭性能等に応じて金属イオンや金属錯体を結合させる官能基を適宜選択すればよい。またこの時、塩基性ガスや酸性ガスを吸着する無機微粒子を、消臭機能向上のために使用環境に合わせてさらに固定してもよい。
【００６２】
本実施形態の殺菌・抗ウイルス性部材を２層以上の積層体として用いる場合、酸性ガスを吸着する塩基性の消臭性官能基を導入した部材と、塩基性ガスを吸着する酸性の消臭性官能基を導入した部材とを積層することができる。酸性ガスと塩基性ガスの消臭に対応したそれぞれの部材を積層させることで、本実施形態の殺菌・抗ウイルス性部材は両方のガスを消臭できる。この時、部材にプリーツなどの加工を施す場合、不織布やハニカムなどの芯材を用いる事もできる。
【実施例】
【００６３】
次に、実施例を挙げて本発明をより具体的に説明する。ただし、本発明はこれらの実施例のみに限定されるものではない。
【００６４】
＜殺菌・抗ウイルス性部材の作製＞
以下、実施例の電子線照射には、エレクトロカーテン型電子線照射装置（岩崎電気(株)製  ＣＢ２５０／１５／１８０Ｌ）を用いた。殺菌・抗ウイルス性部材の実施例および比較例は以下の通り作製した。
【００６５】
（実施例１）
殺菌・抗ウイルス性部材の基体として、ＰＰ（ポリプロピレン）基材の厚さ60μmの二軸延伸ポリプロピレン（ＰＰ）製フィルム（東セロ株式会社製ＯＰ、Ｕ−１＃６０）を用いた。このＰＰフィルムに、窒素雰囲気下にて、電子線を200ｋＶの加速電圧で20Mrad照射した。ついでこのＰＰフィルムを10%のメタクリル酸グリシジル溶液に浸漬し、グラフト重合反応を行い、さらに、ジエチルアミン溶液に、グラフト重合反応を行ったＰＰフィルムを浸漬し、アミノ化を行った。得られたアミノ化ＰＰフィルムを1%塩化金酸水溶液に20分間浸漬し、水洗及び乾燥し、金錯体担持アミノ化ＰＰフィルムを得た。
【００６６】
（実施例２）
殺菌・抗ウイルス性部材の基体として、ＰＰのメルトブロー不織布（東レ・ファインケミカル(株)製  ＥＭ０５０１０）を用いた。このＰＰ不織布に、窒素雰囲気下にて、電子線を200ｋＶの加速電圧で20Mrad照射した。ついでこの不織布を10%のメタクリル酸グリシジル溶液に浸漬し、グラフト重合反応を行い、さらに、ジエチルアミン溶液に、グラフト重合反応を行ったＰＰ不織布を浸漬し、アミノ化を行った。得られたアミノ化ＰＰ不織布を1%塩化金酸水溶液に20分間浸漬し、水洗及び乾燥し、金錯体担持アミノ化ＰＰ不織布を得た。
【００６７】
（実施例３）
殺菌・抗ウイルス性部材の基材として、厚さ100μmのポリエチレン（ＰＥ）製フィルム（(株)関東オークラ製、Ｌ−ＬＤＰＥ、リニアポリ）を用いた。このＰＥフィルムに、窒素雰囲気下にて、電子線を200ｋＶの加速電圧で20Mrad照射した。ついでこのフィルムを10%のメタクリル酸グリシジル溶液に浸漬し、グラフト重合反応を行い、さらに、ジエチルアミン溶液に、グラフト重合反応を行ったＰＥフィルムを浸漬し、アミノ化を行った。得られたアミノ化ＰＥフィルムを1%塩化金酸水溶液に20分間浸漬し、水洗及び乾燥し、金錯体担持アミノ化ＰＥフィルムを得た。
【００６８】
（実施例４）
殺菌・抗ウイルス性部材の基材として、ＰＥ（ポリエチレン）基材のスパンボンド不織布（ユニチカ(株)製  Ｓ１００３ＷＤＯ）を用いた。このＰＥ不織布に、窒素雰囲気下にて、電子線を200ｋＶの加速電圧で20Mrad照射した。ついでこの不織布を10%のメタクリル酸グリシジル溶液に浸漬し、グラフト重合反応を行い、さらに、ジエチルアミン溶液に、グラフト重合反応を行ったＰＥ不織布を浸漬し、アミノ化を行った。得られたアミノ化ＰＥ不織布を1%塩化金酸水溶液に20分間浸漬し、水洗及び乾燥し、金錯体担持アミノ化ＰＥ不織布を得た。
【００６９】
（実施例５）
殺菌・抗ウイルス性部材の基材として、ＰＰ（ポリプロピレン）基材のメルトブロー不織布（東レ・ファインケミカル(株)製  ＥＭ０５０１０）を用いた。このＰＰ不織布に、窒素雰囲気下にて、電子線を200ｋＶの加速電圧で5Mrad照射した。ついでこの不織布を、窒素雰囲気下にて、30%発煙硫酸に1時間さらし、水洗、中和して、スルホン化を行った。得られたスルホン化ＰＰ不織布を、1%硫酸亜鉛水溶液に20分間浸漬し、水洗及び乾燥し、亜鉛イオン担持スルホン化不織布を得た。ついで、この亜鉛イオン担持スルホン化ＰＰ不織布と、実施例２で作成した金錯体担持アミノ化ＰＰ不織布とを、ホットメルト接着剤としてヘンケルジャパン株式会社製MP843を、ノードソン株式会社製ＡＬＴＡ４００シグレチャースプレーガンより糸状に吐出させ、貼り合せることで実施例５の不織布を得た。
【００７０】
（実施例６）
市販のシリカ微粒子をメタノールに対して10.0質量％、シランモノマーとして３−メタクリロキシプロピルトリメトキシシラン（信越化学工業株式会社製、KBM−503）をシリカ微粒子に対して5.0質量％加えてｐＨを5.0に塩酸で調整した後、ビーズミルにより平均粒子径18nmに粉砕分散した。その後、凍結乾燥機により固液分離して120℃で加熱してシランモノマーをシリカ微粒子の表面に脱水縮合反応により化学結合させて薄膜を形成した。得られたシランモノマー被覆シリカ微粒子をメタノールに10.0質量％分散してビーズミルにより平均粒子径18nmに再度粉砕分散した後、メタノールを加えて固形分を5.0質量％に調整しスラリーを得た。その後、得られたスラリーを実施例２で作成した金錯体担持アミノ化ＰＰ不織布の片面にスプレーにて塗布し、80℃、１分間乾燥した後、電子線を200kVの加速電圧で5Mrad照射することで、シランモノマーで被覆されたシリカ微粒子からなる薄膜を不織布に結合させて実施例６の不織布を得た。
【００７１】
（実施例７）
実施例６のシリカ微粒子および金錯体担持アミノ化ＰＰ不織布と、実施例５で作成した亜鉛イオン担持スルホン化ＰＰ不織布とを、実施例５の方法で貼り合わせることで実施例７の不織布を得た。
【００７２】
（比較例１）
実施例２で用いた未加工のＰＰ不織布を比較例１のサンプルとした。
【００７３】
（比較例２）
実施例４で用いた未加工のＰＥ不織布を比較例２のサンプルとした。
【００７４】
（比較例３）
実施例２のサンプルに金を担持していないアミノ化ＰＰ不織布を比較例３のサンプルとした。
【００７５】
各実施例、比較例の構成を表１に示す。
【００７６】
【表１】
2015195826.tif 000002
【００７７】
＜殺菌性の評価＞
実施例１〜７、比較例１〜３の各サンプルの殺菌性評価は、大腸菌（Escherichia coli）を用いた。大腸菌の懸濁液 100μLをプラスチックシャーレ上に滴下し、その上から、2cm×2cmに切り取った各フィルタサンプルを載せて、懸濁液をサンプル全面に延ばした後、室温で60分間作用させた。60分後、20mg／mLのブイヨンタンパク質液（ＳＣＤＬＰ培地）1900μＬを添加し、ピペッティングにより細菌を洗い出し、上清液を回収した。その後、ＳＣＤＬＰ培地を用いて、回収した上清液の１０倍段階希釈系列を作製し、回収した上清液と各希釈段階液をそれぞれ1ｍＬずつシャーレにとり、溶解したＮＢ寒天培地を加えて、混和した。寒天培地が固化した後、37℃にて培養を行った。形成されたコロニー数をカウントし、生菌数（CFU/0.1mL, Log10）；（CFU：colony-forming unit）を算出することで、それぞれの大腸菌に対する殺菌性を評価した。結果を表２に示す。
【００７８】
＜抗ウイルス性の評価＞
実施例１〜７、比較例１〜３の各サンプルの抗ウイルス性評価は、MDCK細胞を用いて培養したインフルエンザウイルス（influenza A/北九州/159/93（H3N2））を用いた。ウイルスの懸濁液100μLをプラスチックシャーレ上に滴下し、その上から2cm×2cmに切り取った各フィルタサンプルを載せて、懸濁液をサンプル全面に延ばした後、室温で60分間作用させた。60分後、ＳＣＤＬＰ培地 1900μＬを添加し、ピペッティングによりウイルスを洗い出し、上清液を回収した。その後、細胞培養培地（MEM）を用いて、回収した上清液の10倍段階希釈系列を作製した。回収した上清液と各希釈段階液0.1mLをＭＤＣＫ細胞を培養した6穴細胞培養プレートに接種した。60分間静置しウイルスを細胞へ吸着させた後、0.7％寒天培地を重層し、48時間、34℃、5％CO2インキュベータにて培養後、ホルマリン固定、メチレンブルー染色を行い、形成されたプラーク数をカウントして、ウイルスの感染価（PFU/0.1mL,Log10）；（PFU：plaque-forming units）を算出した。その試験結果を表２に示す。
【００７９】
【表２】
2015195826.tif 000003
【００８０】
以上の結果より、全ての実施例において、高い殺菌性と抗ウイルス性が確認できた。また、基体にアミノ基のみを導入した比較例３については、殺菌性、抗ウイルス性ともに効果がないことから、アミノ基に固定した金錯体により、殺菌性、抗ウイルス性が発現したことが確認できた。
【００８１】
＜消臭性の評価＞
実施例１〜７、比較例１〜３の各サンプルを10cm×10cmの大きさに切り取り、サンプリングバッグに入れた後、塩基性ガスとしてアンモニアを60ppm含む空気を、酸性ガスとして酢酸を60ppm含む空気を同サンプリングバッグ内に5L封入し、サンプリングバッグ内の各ガスの残存濃度を所定の時間毎に検知管により測定した。測定時間は、ガス含有空気を封入してから、それぞれ5、15、30分後とし、結果を表３に示した。
【００８２】
【表３】
2015195826.tif 000004
【００８３】
以上の結果より、アミノ基のみを導入した実施例１〜４、比較例３では、酸性ガスである酢酸ガスに対する高い消臭効果が確認できた。また、さらにスルホン基を導入した実施例５、７においては、塩基性ガスであるアンモニアにも高い消臭効果が認められた。また、塩基性ガスの吸着能を有するシリカ微粒子を固定した実施例６では、スルホン基ほどではないが、塩基性ガスの消臭効果が認められた。これらの結果から、本実施形態の殺菌・抗ウイルス性部材を用いると、消臭、殺菌、抗ウイルス性に優れた製品が提供できる事が確認できた。